(57)【特許請求の範囲】
【請求項１】
記録媒体に記録された磁気信号を検出する再生素子及び前記記録媒体に磁気信号を記録する記録素子が設けられたスライダと、前記スライダを支持する弾性支持部材と、前記弾性支持部材上に搭載され、該弾性支持部材に歪みを与えて前記スライダの位置を変化させる圧電素子とが備えられてなる磁気ヘッド装置であり、
前記弾性支持部材は、固定基端部と、該固定基端部に連結されて前記スライダを支持するとともに前記圧電素子によって前記固定基端部に対して揺動自在な揺動部とから構成され、前記固定基端部と前記揺動部の間には空隙部があり、前記固定基端部と前記揺動部の前記空隙部側にはそれぞれ切欠部が設けられ、前記圧電素子は、前記固定基端部側及び前記揺動部側の両方の切欠部に掛け渡されて配置されるとともに前記両方の切欠部に接着樹脂によって接合されており、
前記接着樹脂が、２５℃におけるヤング率が１ＧＰａ以上であるとともにガラス転移温度が９０℃以上の光・熱硬化併用エポキシ接着樹脂であることを特徴とする磁気ヘッド装置。
【発明の詳細な説明】
【０００１】
【発明の属する技術分野】
本発明は、圧電素子を備えた磁気ヘッド装置に関するものである。
【０００２】
【従来の技術】
図６は、ハードディスク装置の一例を示す平面図である。このハードディスク装置は、磁気ディスク１０１と、該磁気ディスク１０１を回転駆動するスピンドルモータ１０２と、キャリッジ１０３と、ロードビーム１０４と、スライダ１０５と、ボイスコイルモータ１０６が備えられて構成されている。磁気ヘッド装置は、ロードビーム１０４とスライダ１０５から概略構成されている。
剛体であるャリッジ１０３の先端部１０３ａには弾性支持部材であるロードビーム１０４の基端部１０４ｂが連結され、ロードビーム１０４の先端１０４ａにはフレキシャ（図示せず）を介してスライダ１０５が取り付けられている。
【０００３】
キャリッジ１０３及びロードビーム１０４は、ボイスコイルモータ１０６により、磁気ディスク１０１の半径方向に駆動され、スライダ１０５に搭載された再生素子及び記録素子を任意の記録トラック上に移動させるシーク動作、並びに前記再生素子及び記録素子の位置を記録トラックの中心線上に保たせるように微調整するトラッキング動作が行なわれる。
更に、ロードビーム１０４には微動アクチュエータが搭載されており、この微動アクチュエータによりロードビーム１０４の先端部のみを動かしてトラッキング動作を行うことができるようになっている。
【０００４】
図７にはロードビーム１０４の斜視図を示す。また図８は、図７の要部を示す断面図である。
このロードビーム１０４はステンレスの板ばね材によって形成されており、キャリッジによって保持される固定基端部１１１ａと固定基端部１１１ａに対して水平方向に揺動可能な揺動部１１１ｂとを有している。固定基端部１１１ａの前端部両脇には、固定基端部１１１ａの長手方向に延びる腕部１１１ｃ，１１１ｃが形成されている。また、揺動部１１１ｂは弾性支持部１１１ｄ，１１１ｄを介して、腕部１１１ｃ，１１１ｃに連結されている。
揺動部１１１ｂと固定基端部１１１ａ上には、微動アクチュエータである圧電素子１１２、１１３が空隙部１１１ｅ上に架け渡されて設置されている。
圧電素子１１２、１１３は、圧電材料からなるチタン酸ジルコン酸鉛（ＰＺＴ）からなる圧電体層１１２ａ、１１３ａと、これら圧電体層１１２ａ、１１３ａの上下層にそれぞれ成膜された金膜等からなる電極層１１２ｂ、１１２ｃ、１１３ｂ、１１３ｃとから構成されている。
そして図８に示すように、圧電素子１１２，１１３の電極層１１２ｃ、１１３ｃと揺動部１１１ｂ及び固定基端部１１１ａとが、接着樹脂１１５により接合されている。
なお、図７中、符号１２１は、揺動部１１１ｂの先端にフレキシャ（図示せず）を介して取付けられたスライダである。
【０００５】
圧電素子１１２、１１３は、電極層１１２ｂ、１１２ｃ、１１３ｂ、１１３ｃを介して電圧が加えられると歪みを発生させる素子である。
圧電素子１１２、１１３の圧電体層１１２ａ、１１３ａは膜厚方向に分極するが、その分極方向は圧電素子１１２及び１１３とで逆方向となっている。従って、電極層１１２ｃ、１１３ｃに同じ電位をかけたときに、一方の圧電素子は長手方向に伸長し、他方の圧電素子は長手方向に収縮するという性能がある。
その結果、弾性支持部１１１ｄ、１１１ｄが歪み、揺動部１１１ｂの先端部に取りつけられたスライダ１２１の位置が変化する。すなわち、揺動部１１１ｂの先端部に取りつけられるスライダ１２１をトラック幅方向に微小に動かして、精密なトラッキング動作が行えるようになっている。
特に、磁気ディスク１０１の記録密度が向上していくにつれて、トラッキング動作の精度も向上させる必要があるが、上記のロードビーム１０４によれば、精密なトラッキング動作が可能であり、記録密度の向上にも対応可能である。
【０００６】
【発明が解決しようとする課題】
ところで、圧電素子１１２、１１３と、揺動部１１１ｂ及び固定基端部１１１ａを接合する接着樹脂１１５は、従来から熱硬化型のエポキシ樹脂が用いられている。このエポキシ樹脂には、１液型と２液型のタイプに大別されている。
しかし、熱硬化型のエポキシ樹脂は、光硬化型のように光照射して仮固定するといったことが不可能であるため、硬化が完了するまで冶具等で接着部位を固定する必要があり、生産効率が低くなる問題があった。
【０００７】
また、１液型のエポキシ樹脂の場合は、粉末状の硬化剤を主剤であるエポキシ液に添加して加熱することにより、硬化剤がエポキシ液中で分散して硬化が開始されるが、硬化温度まで上昇するまでの間にエポキシ液の粘度が低下し、これにより硬化剤とエポキシ液との混合状態が不均一となり、未硬化部が残存する場合がある。未硬化部の存在は、アウトガスの発生や、未硬化部の溶解・再付着によるシミ等の発生原因となり、磁気ヘッド装置の信頼性が低下するという問題があった。
【０００８】
更に２液型のエポキシ樹脂の場合は、１液型のような未硬化部の発生はないものの、主剤と硬化剤を混合した後の粘度の経時変化が大きいため、混合後の樹脂の取り扱いが煩雑になるという問題があった。
【０００９】
そこで最近では、上記の問題を解決するために光・熱硬化併用型のアクリル系接着樹脂の採用が検討されている。このアクリル系接着樹脂は、ラジカル重合により硬化するものであるが、空気中の酸素との接触により過酸化ラジカルが発生して反応失活阻害が起きる場合があり、これによりアウトガスの発生量の増加とともに耐湿・耐熱性が低下し、磁気ヘッド装置の信頼性が低下するという問題があった。
【００１０】
本発明は、上記事情に鑑みてなされたものであって、冶具を用いることなく、圧電素子とロードビームとの接合状態が良好で信頼性に優れた磁気ヘッド装置を提供することを目的とする。
【００１１】
【課題を解決するための手段】
上記の目的を達成するために、本発明は以下の構成を採用した。
本発明の磁気ヘッド装置は、記録媒体に記録された磁気信号を検出する再生素子及び前記記録媒体に磁気信号を記録する記録素子が設けられたスライダと、前記スライダを支持する弾性支持部材と、前記弾性支持部材上に搭載され、該弾性支持部材に歪みを与えて前記スライダの位置を変化させる圧電素子とが備えられてなる磁気ヘッド装置であり、前記弾性支持部材は、固定基端部と、該固定基端部に連結されて前記スライダを支持するとともに前記圧電素子によって前記固定基端部に対して揺動自在な揺動部とから構成され、前記固定基端部と前記揺動部の間には空隙部があり、前記固定基端部と前記揺動部の前記空隙部側にはそれぞれ切欠部が設けられ、前記圧電素子は、前記固定基端部側及び前記揺動部側の両方の切欠部に掛け渡されて配置されるとともに前記両方の切欠部に接着樹脂によって接合されており、前記接着樹脂が、２５℃におけるヤング率が１ＧＰａ以上であるとともにガラス転移温度が９０℃以上の光・熱硬化併用エポキシ接着樹脂であることを特徴とする。
【００１２】
係る磁気ヘッド装置によれば、光・熱硬化併用エポキシ接着樹脂により圧電素子と弾性支持部材とが接合されるので、光照射によって当該接着樹脂を一時的に硬化させ、冶具等を用いることなく圧電素子を仮固定することが可能であり、生産効率を高くすることが可能になる。
また、当該樹脂の主要成分であるエポキシ樹脂はカチオン重合により硬化するため、アクリル樹脂のように酸素による反応失活阻害が起きることがなく、磁気ヘッド装置の信頼性を向上することが可能になる。
更に、２５℃におけるヤング率が１ＧＰａ以上であるとともにガラス転移温度が９０℃以上なので、９０℃以下の実用温度領域における当該接着樹脂の剛性を高く維持することができ、これにより圧電素子と弾性支持部材とが剛体により接合されることになるので、圧電素子の変位が弾性支持部材に確実に伝搬し、トラッキング動作をより正確に行うことが可能になる。
【００１４】
また、係る磁気ヘッド装置によれば、圧電素子が前記の光・熱硬化併用エポキシ接着樹脂によって固定基端部と揺動部とに接合されているため、実用温度領域において圧電素子と固定基端部及び揺動部とが剛体を介して接合されることになり、圧電素子による揺動部の変位を正確に行うことが可能になる。
【００１５】
【発明の実施の形態】
以下、本発明の実施の形態を図面を参照して説明する。
図１は本発明の実施形態の磁気ヘッド装置が備えられたハードディスク装置の一例を示す平面図であり、図２は本実施の形態の磁気ヘッド装置の斜視図であり、図３は図２のＡ-Ａ’線に沿う拡大断面図である。
【００１６】
図１に示すハードディスク装置には、円盤状の磁気ディスク１と、磁気ディスク１を回転駆動するスピンドルモータ２と、キャリッジ３と、弾性支持部材であるロードビーム１１と、スライダ２１と、ボイスコイルモータ６とが備えられている。
なお、ロードビーム１１は、剛性支持部材であるキャリッジ３の先端部３ａに連結されて支持されている。キャリッジ３の基端部３ｂにはボイスコイルモータ６が取りつけられている。
そして本発明に係る磁気ヘッド装置１０は、ロードビーム１１とスライダ２１とから概略構成されている。
【００１７】
スライダ２１は、セラミック材料により形成され、ロードビーム１１の先端に取り付けられている。またスライダ２１のトレーリング側端面Ｔには図２に示されるごとく薄膜素子２１ａが設けられ、スライダ２１の記録媒体との対向面側にはＡＢＳ面（浮上面）が形成されている。
【００１８】
図２に示す薄膜素子２１ａは、記録媒体に記録された磁気記録信号を再生する再生素子（ＭＲヘッド）と、記録媒体に磁気信号を記録する記録素子（インダクティブヘッド）との双方を含む、いわゆる複合型薄膜素子である。再生素子は、例えばスピンバルブ膜に代表される磁気抵抗効果を利用した磁気抵抗効果素子と磁性材料のシールド層とを有して構成され、また記録素子は、磁性材料のコアとコイルとがパターン形成された構成となっている。
【００１９】
スライダ２１を支持する弾性支持部材であるロードビーム１１は、図２に示すように圧電素子１２、１３を搭載したものである。
このロードビーム１１は、ステンレスの板ばね材によって形成されており、キャリッジ３によって保持される固定基端部１１ａとこの固定基端部１１ａに対して水平方向に揺動可能な揺動部１１ｂとを有している。固定基端部１１ａの前端部両脇には、固定基端部１１ａの長手方向に延びる腕部１１ｃ，１１ｃが形成されている。また、揺動部１１ｂは弾性支持部１１ｄ，１１ｄを介して腕部１１ｃ，１１ｃに連結されている。
【００２０】
さらに、揺動部１１ｂと固定基端部１１ａ上に、圧電素子１２、１３が空隙部１１ｅ上に架け渡されて設置されている。
圧電素子１２、１３は、図２及び図３に示すように、チタン酸ジルコン酸鉛（ジルコン酸チタン酸鉛）等の圧電材料を主体とする圧電体層１２ａ、１３ａと、この圧電体層１２ａ、１３ａを挟む一対の電極層１２ｂ、１２ｃ、１３ｂ、１３ｃとから構成されている。
【００２１】
図３により圧電素子１２，１３とロードビームとの接合構造を更に詳細に説明すると、揺動部１１ｂの空隙部１１ｅ側には切欠部１１ｆが設けられ、また固定基端部１１ａの空隙部１１ｅ側にも切欠部１１ｇが設けられている。そして圧電素子１２は、電極層１２ｃが切欠部１１ｆ、１１ｇ側、即ち固定基端部１１ａ及び揺動部１１ｂ側に向いた状態で、切欠部１１ｆ、１１ｇに掛け渡されて配置されている。更に切欠部１１ｆ、１１ｇには本発明に係る光・熱硬化併用エポキシ接着樹脂１５（以下接着樹脂１５と表記）が塗布されており、圧電素子１２はこの接着樹脂１５を介して切欠部１１ｆ、１１ｇに接合されている。尚、図３には圧電素子１２のみを示しているが、もう一つの圧電素子１３の接合構造も図３に示す構造とほぼ同一である。
【００２２】
図２に示すロードビーム１１はアースに接続されている。圧電素子１２、１３の電極層１２ｂ、１３ｂは、金線ワイヤ１４ａを介してロードビーム１１に電気的に接続されることによりアースと接続されている。尚、電極層１２ｂ、１３ｂとロードビーム１１とを電気的に接続できるものであれば、金線ワイヤ１４ａに限られず、導電性ペースト等を用いても良い。
また図３に示すように、電極層１２ｃ、１３ｃは、空隙部１１ｅを貫通する金線ワイヤ１４ｂに接続されており、金線ワイヤ１４ｂは端子１４ｃにおいて図示しない制御回路に接続されている。
【００２３】
圧電素子１２、１３は、電極層１２ｂ、１２ｃ、１３ｂ、１３ｃに電圧が加えられると、歪みを発生させる素子である。電圧の印加により、圧電素子１２、１３の圧電体層１２ａ、１３ａは膜厚方向に分極するが、その分極方向は圧電素子１２、１３とで逆方向になっている。従って、電極層１２ｃ、１３ｃに、金線ワイヤ１４ｂを介して同じ電位をかけたときに、一方の圧電素子は長手方向に伸長し、他方の圧電素子は長手方向に収縮する。
【００２４】
その結果、弾性支持部１１ｄ，１１ｄが歪み、揺動部１１ｂの先端部に取りつけられたスライダ２１の位置が変化する。すなわち、揺動部１１ｂの先端部に取りつけられたスライダ２１をトラック幅方向（図２中、両矢印方向）に動かして、トラッキング動作を行わせることが可能となる。
【００２５】
圧電素子１２，１３を固定基端部１１ａ及び揺動部１１ｂに接合する接着樹脂１５は、光・熱硬化併用型と呼ばれるもので、紫外線照射または加熱のいずれの処理によっても硬化するエポキシ接着樹脂である。この接着樹脂１５は、硬化状態での２５℃におけるヤング率が１ＧＰａ以上であるとともにガラス転移温度が９０℃以上という性能をもったものである。
本発明における磁気ヘッド装置においては、圧電素子１２，１３の変位量により揺動部１１ｂを揺動させるものであるため、圧電素子１２，１３と固定基端部１１ａ及び揺動部１１ｂとが剛体接合される必要がある。従って磁気ヘッド装置の実用温度領域において本発明に係る接着樹脂１５が剛体である必要がある。
接着樹脂の柔軟性は、主としてヤング率とガラス転移温度により決定されるため、本発明においては接着樹脂１５のヤング率を１ＧＰａ以上とし、ガラス転移温度を９０℃以上とすることにより、良好な剛体接合を実現できる。
【００２６】
即ち、接着樹脂１５の２５℃におけるヤング率が１ＧＰａ以上であれば、接着樹脂１５自体の剛直性が向上し、外部応力が印加された場合でも接着樹脂１５自体の変形量が小さくなるので、圧電素子１２，１３の変位量を固定基端部１１ａ及び揺動部１１ｂに確実に伝達することができる。これにより、圧電素子１２，１３の変位量が接着樹脂１５によって吸収されることがなく、揺動部１１ｂを正確に変位させることができ、トラッキング動作の精度が向上する。
【００２７】
また、接着樹脂１５のガラス転移温度は９０℃以上２００℃以下の範囲が好ましい。ガラス転移温度が９０℃以上であれば、磁気ヘッド装置の実用温度領域である５〜６０℃の範囲においてヤング率が極端に低下することがなく、接着樹脂１５自体の剛性を維持することができ、圧電素子１２，１３の変位量が接着樹脂１５によって吸収されることがなく、揺動部１１ｂを正確に変位させてトラッキング動作の精度が向上する。
また、ガラス転移温度を２００℃以下としたのは、エポキシ系の接着樹脂１５の耐熱温度が２００℃以下あり、２００℃を越えると接着樹脂が熱分解するのでガラス転移温度の上限を２００以上にする実益がないからである。
【００２８】
接着樹脂１５のガラス転移温度は、接着樹脂１５の熱硬化条件により調整することができる。接着樹脂の種類にもよるが、例えば１１０℃に加熱して硬化させた場合のガラス転移温度は９０℃になり、１３０℃に加熱して硬化させるとガラス転移温度が１００度程度になる。即ち、ガラス転移温度は、硬化温度より２０〜３０℃程度低い温度になる。
【００２９】
また本発明に係る接着樹脂１５は、先にも述べたように光・熱硬化併用型と呼ばれるもので、紫外線照射または加熱のいずれの処理によっても硬化するものである。この性質を利用することにより、磁気ヘッド装置の生産効率を向上させることが可能である。
即ち、図３に示すように未硬化状態の接着樹脂１５を切欠部１１ｆ、１１ｇに塗布し、更に圧電素子１２，１３を固定基端部１１ａと揺動部１１ｂとに掛け渡して配置した後、接着樹脂１５に紫外線を照射することにより接着樹脂１５の一部を硬化させ、圧電素子１２を固定基端部１１ａ及び揺動部１１ｂに仮固定する。この状態で、圧電素子１２，１３の接着位置等を検査し、設計上の問題がないことを確認した上で、加熱を行って接着樹脂１５を熱硬化させる。
このように、紫外線照射により圧電素子１２，１３を仮固定した後に接着樹脂１５を完全に熱硬化させるので、圧電素子１２，１３を仮固定する冶具等が不要になり、磁気ヘッド装置の生産効率を向上できる。
【００３０】
【実施例】
［実験例１：スライダ変位量と接着樹脂のヤング率との関係調査］
スライダの変位量と接着剤のヤング率との関係を調査した。
図２に示すロードビームの先端にスライダを取り付け、更にロードビームの揺動部及び固定基端部の各切欠部に光・熱硬化併用型エポキシ接着樹脂を塗布した後、圧電素子を取り付けて紫外線照射及び加熱により接着樹脂を硬化させることにより、ロードビームに圧電素子を接合し、磁気ヘッド装置を製造した。
この磁気ヘッド装置を図１に示すハードディスク装置に組み込み、圧電素子に±３０Ｖ（周波数１ｋＨｚ）の電圧を印加してスライダのトラッキング動作を行った。このときのスライダの変位量を調査した。結果を図４に示す。
【００３１】
図４は、スライダのトラック幅方向の変位量と接着樹脂のヤング率との関係を示す。なお、ヤング率は２５℃での測定値である。
図４に示すように、ヤング率が１ＧＰａ以上の範囲ではスライダの変位量が４×１０-2(μｍ／Ｖ)を越えてほぼ一定になる。一方、ヤング率が１ＧＰａ未満の範囲ではヤング率の減少とともにスライダの変位量も減少している。
【００３２】
ヤング率１ＧＰａ以上においてスライダの変位量が比較的高くかつ一定であることから、圧電素子とロードビームとが剛体接合された状態になっており、圧電素子の変位が接着樹脂によって吸収されることなくスライダの変位量に反映されていると考えられる。
一方、ヤング率１ＧＰａ未満においてスライダの変位量がヤング率の変化に追従して変動していることから、圧電素子とロードビームとが弾性体接合された状態になっており、圧電素子の変位が接着樹脂によって吸収され、スライダの変位が圧電素子の変位に追従できなくなっていることがわかる。
従って、接着樹脂のヤング率を１ＧＰａ以上にすることにより、スライダのトラッキング動作を正確に行うことが可能になる。
【００３３】
また、図５にはガラス転移温度が７５〜１００℃である接着樹脂におけるヤング率の温度依存性を示す。ガラス転移温度Ｔgが９０℃の接着樹脂は１１０℃の加熱で硬化させたものであり、ガラス転移温度Ｔgが１００℃のものは１３０℃の加熱で硬化させたものであり、ガラス転移温度Ｔgが７５℃のものは８５℃の加熱で硬化させたものである。
図５に示すように、ガラス転移温度９０℃以上の接着樹脂では、０〜７５℃の実用温度領域で１×１０9Ｐａ（１ＧＰａ）以上のヤング率を示すことがわかる。
一方、ガラス転移温度が７５℃の接着樹脂では５０℃以上でヤング率が１×１０9Ｐａ（１ＧＰａ）以下に低下していることがわかる。
従って、ガラス転移温度が９０℃以上の接着樹脂を用いることにより、７５℃以下の実用温度領域において圧電素子とロードビームとを剛体接合させることが可能になり、正確なトラッキング動作を行うことが可能にある。
【００３４】
【発明の効果】
以上、詳細に説明したように、本発明の磁気ヘッド装置によれば、光・熱硬化併用エポキシ接着樹脂により圧電素子と弾性支持部材とが接合されるので、光照射によって当該接着樹脂を一時的に硬化させ、冶具等を用いることなく圧電素子を仮固定することが可能であり、生産効率を高くすることができる。
また、当該樹脂の主要成分であるエポキシ樹脂はカチオン重合により硬化するため、アクリル樹脂のように酸素による反応失活阻害が起きることがなく、磁気ヘッド装置の信頼性を向上できる。
更に、２５℃におけるヤング率が１ＧＰａ以上であるとともにガラス転移温度が９０℃以上なので、９０℃以下の実用温度領域における当該接着樹脂の剛性を高く維持することができ、これにより圧電素子と弾性支持部材とが剛体により接合されることになるので、圧電素子の変位が弾性支持部材に確実に伝搬し、トラッキング動作をより正確に行うことができる。
【図面の簡単な説明】
【図１】  本発明の実施形態の磁気ヘッド装置が備えられたハードディスク装置の例を示す平面図である。
【図２】  本実施の形態の磁気ヘッド装置の斜視図である。
【図３】  図２のＡ-Ａ’線に沿う拡大断面図である。
【図４】  スライダの変位量と接着樹脂のヤング率との関係を示すグラフである。
【図５】  接着樹脂のヤング率の温度依存性を示すグラフである。
【図６】  従来のハードディスク装置の例を示す平面図である。
【図７】  従来の磁気ヘッド装置の斜視図である。
【図８】  図５に示す磁気ヘッド装置の要部を示す拡大断面図である。
【符号の説明】
１０  磁気ヘッド装置
１１  ロードビーム（弾性支持部材）
１１ａ  固定基端部
１１ｂ  揺動部
１１ｅ  空隙部
１１ｆ、１１ｇ  切欠部
１２、１３  圧電素子
１５  接着樹脂（光・熱硬化併用エポキシ接着樹脂）
２１  スライダ
【図１】
0003792521.tif 000002
【図２】
0003792521.tif 000003
【図３】
0003792521.tif 000004
【図４】
0003792521.tif 000005
【図５】
0003792521.tif 000006
【図６】
0003792521.tif 000007
【図７】
0003792521.tif 000008
【図８】
0003792521.tif 000009